페라이트 및 마르텐 사이트 형성 과 관련 하 여 오스테나이트 상 을 안정 화 시키 기 위하 여 최소 1 % Ni 가 요구 된다 . Ni 는 또한 인성 및 성형 성 을 증강 시키 는 작용 을 한다 . 그렇지만 , 니켈 의 비교 적 비싼 가격 때문 에 , 니켈 함량 을 가능 한 한 낮 게 유지 하 는 것 이 바람직 하 다 . 비록 Mn 및 N 이 Ni 에 대하 여 부분 적 으로 치환체 일 수 있 으나 , 높 은 수준 의 Mn 및 N 은 수용 불 가능 한 가공 경화 ( work hardening ) 를 초래 할 것 이 며 , 성형 성 을 감소 시킬 것 이 다 . 그러므로 , 합금 은 수용 가능 한 성형 성 을 제공 하 기 위하 여 최소 농도 의 Ni 를 포함 하 여야만 한다 . 발명자 들 은 , 더 높 은 니켈 함량 합금 의 물성 만큼 우수 하 거나 또는 더욱 우수 한 내부 식성 및 성형 성 을 갖 는 합금 을 달성 하 기 위하 여 1 . 0 - 7 . 0 % 범위 의 Ni 가 정해진 범위 의 그 밖 의 다른 원소 에 부가 하 여 사용 될 수 있 다는 것 을 밝혀냈 다 . 따라서 , 본 발명 의 오스테나이트 계 스테인리스 강 은 1 . 0 - 7 . 0 % Ni 을 갖 는다 . 한 구체 예 에서 , Ni 함량 은 4 . 0 - 6 . 5 % 일 수 있 다 .